(57)【要約】  ポリマー組成物は、ポリマー組成物の80〜95質量%の範囲で存在するプロピレン、並びにエチレン及びC4〜C10アルファオレフィンを含む群から選択される2種のコモノマーを含み得、ポリマー組成物は、ポリマー組成物の5〜20質量%の範囲の総コモノマー含有量を有する。キャップライナーはポリマー組成物から形成され得る。キャップは、ポリプロピレンから形成されるクロージャー、及びクロージャーの少なくとも一部を裏打ちするポリプロピレンベースのキャップライナーを含み得る。【特許請求の範囲】
【請求項１】
ポリマー組成物の80〜95質量%の範囲で存在するプロピレン、並びに
エチレン及びC4〜C10アルファオレフィンを含む群から選択される2種のコモノマー
を含む、ポリマー組成物であって、ポリマー組成物の5〜20質量%の範囲の総コモノマー含有量を有する、ポリマー組成物。
【請求項２】
コモノマーが、
ポリマー組成物の1〜7質量%の範囲で存在するエチレン、及び
ポリマー組成物の4〜13質量%の範囲で存在するC4〜C10アルファオレフィンモノマー
を含む、請求項1に記載のポリマー組成物。
【請求項３】
前記C4〜C10アルファオレフィンモノマーがブチレンである、請求項1又は2に記載のポリマー組成物。
【請求項４】
請求項1から3のいずれか一項に記載のポリマー組成物から形成される、キャップライナー。
【請求項５】
プロピレン、並びに
エチレン及びC4〜C10アルファオレフィンを含む群から選択される2種のコモノマー
を含むポリマー組成物から形成される、キャップライナー。
【請求項６】
ポリマー組成物が、ポリマー組成物の80〜95質量%の範囲のプロピレン含有量を有する、請求項5に記載のキャップライナー。
【請求項７】
ポリマー組成物が、ポリマー組成物の5〜20質量%の範囲の総コモノマー含有量を有する、請求項5又は6に記載のキャップライナー。
【請求項８】
コモノマーがエチレン及びブチレンである、請求項5から7のいずれか一項に記載のキャップライナー。
【請求項９】
ポリマー組成物が、ポリマー組成物の1〜7質量%の範囲のエチレン含有量を有する、請求項8に記載のキャップライナー。
【請求項１０】
ポリマー組成物が、ポリマー組成物の4〜13質量%の範囲のブチレン含有量を有する、請求項8又は9に記載のキャップライナー。
【請求項１１】
ポリマー組成物が、2.0〜15.0g/10分の範囲のASTM D1238によるメルトフローレートを有する、請求項4〜10のいずれか一項に記載のキャップライナー。
【請求項１２】
ポリマー組成物が、0.880〜0.908g/cm3の範囲のASTM D792による密度を有する、請求項4〜11のいずれか一項に記載のキャップライナー。
【請求項１３】
ポリマー組成物が、500〜900MPaの範囲のASTM D790による-1%セカント曲げ弾性率を有する、請求項4から12のいずれか一項に記載のキャップライナー。
【請求項１４】
ポリマー組成物が、18〜35MPaの範囲のASTM D638による降伏点引張強さを有する、請求項4から13のいずれか一項に記載のキャップライナー。
【請求項１５】
ポリマー組成物が、9〜19%の範囲のASTM D638による降伏点引張伸びを有する、請求項4から14のいずれか一項に記載のキャップライナー。
【請求項１６】
ポリマー組成物が、60〜90の範囲のASTM D785によるRスケールのロックウェル硬度を有する、請求項4から15のいずれか一項に記載のキャップライナー。
【請求項１７】
ポリマー組成物が、40〜85J/mの範囲のASTM D256による23℃でのノッチ付アイゾッド衝撃強さを有する、請求項4から16のいずれか一項に記載のキャップライナー。
【請求項１８】
ポリマー組成物が、10〜40J/mの範囲のASTM D256による-20℃でのノッチ付アイゾッド衝撃強さを有する、請求項4から17のいずれか一項に記載のキャップライナー。
【請求項１９】
ポリマー組成物が、65〜89℃の範囲のASTM D648による0.455MPaでの荷重たわみ温度を有する、請求項4から18のいずれか一項に記載のキャップライナー。
【請求項２０】
ポリマー組成物が、40〜58℃の範囲のASTM D648による1.820MPaでの荷重たわみ温度を有する、請求項4から19のいずれか一項に記載のキャップライナー。
【請求項２１】
ポリマー組成物が、110〜130℃の範囲のASTM D1525による10Nでのビカー軟化温度を有する、請求項4から20のいずれか一項に記載のキャップライナー。
【請求項２２】
クロージャー、及び
前記クロージャーの少なくとも一部を裏打ちする請求項4から21のいずれか一項に記載のキャップライナー
を含む、キャップ。
【請求項２３】
クロージャーがポリプロピレンから形成される、請求項22に記載のキャップ。
【請求項２４】
ポリプロピレンから形成されるクロージャー、及び
前記クロージャーの少なくとも一部を裏打ちするポリプロピレンベースのキャップライナー
を含む、キャップ。
【請求項２５】
クロージャーが、ポリプロピレンホモポリマー、ポリプロピレンコポリマー又は異相ポリプロピレンコポリマーのうちの1種から形成される、請求項22から24のいずれか一項に記載のキャップ。
【請求項２６】
クロージャーがポリプロピレンホモポリマーから形成される、請求項22から25のいずれか一項に記載のキャップ。
【請求項２７】
ポリプロピレンホモポリマーが、1.0〜8.0g/10分の範囲のASTM D1238によるメルトフローレートを有する、請求項26に記載のキャップ。
【請求項２８】
ポリプロピレンホモポリマーが、1300〜1900MPaの範囲のASTM D790による-1%セカント曲げ弾性率を有する、請求項26又は27に記載のキャップ。
【請求項２９】
クロージャーがポリプロピレンコポリマーから形成される、請求項22から25のいずれか一項に記載のキャップ。
【請求項３０】
クロージャーが異相ポリプロピレンコポリマーから形成される、請求項22から25のいずれか一項に記載のキャップ。
【請求項３１】
異相ポリプロピレンコポリマーが、4.0〜10.0g/10分の範囲のASTM D1238によるメルトフローレートを有する、請求項30に記載のキャップ。
【請求項３２】
異相ポリプロピレンコポリマーが、1100〜1600MPaの範囲のASTM D790による-1%セカント曲げ弾性率を有する、請求項30又は31に記載のキャップ。
【請求項３３】
キャップライナーが、2.0〜15.0g/10分の範囲のASTM D1238によるメルトフローレートを有するポリマー組成物を含む、請求項24から32のいずれか一項に記載のキャップ。
【請求項３４】
キャップライナーが、0.880〜0.908g/cm3の範囲のASTM D792による密度を有するポリマー組成物を含む、請求項24から33のいずれか一項に記載のキャップ。
【請求項３５】
キャップライナーが、500〜900MPaの範囲のASTM D790による-1%セカント曲げ弾性率を有するポリマー組成物を含む、請求項24から34のいずれか一項に記載のキャップ。
【請求項３６】
キャップライナーが、18〜35MPaの範囲のASTM D638による降伏点引張強さを有するポリマー組成物を含む、請求項24から35のいずれか一項に記載のキャップ。
【請求項３７】
キャップライナーが、9〜19%の範囲のASTM D638による降伏点引張伸びを有するポリマー組成物を含む、請求項24から36のいずれか一項に記載のキャップ。
【請求項３８】
キャップライナーが、60〜90の範囲のASTM D785によるRスケールのロックウェル硬度を有するポリマー組成物を含む、請求項24から37のいずれか一項に記載のキャップ。
【請求項３９】
キャップライナーが、40〜85J/mの範囲のASTM D256による23℃でのノッチ付アイゾッド衝撃強さを有するポリマー組成物を含む、請求項24から38のいずれか一項に記載のキャップ。
【請求項４０】
キャップライナーが、10〜40J/mの範囲のASTM D256による-20℃でのノッチ付アイゾッド衝撃強さを有するポリマー組成物を含む、請求項24から39のいずれか一項に記載のキャップ。
【請求項４１】
キャップライナーが、65〜89℃の範囲のASTM D648による0.455MPaでの荷重たわみ温度を有するポリマー組成物を含む、請求項24から40のいずれか一項に記載のキャップ。
【請求項４２】
キャップライナーが、40〜58℃の範囲のASTM D648による1.820MPaでの荷重たわみ温度を有するポリマー組成物を含む、請求項24から41のいずれか一項に記載のキャップ。
【請求項４３】
キャップライナーが、110〜130℃の範囲のASTM D1525による10Nでのビカー軟化温度を有するポリマー組成物を含む、請求項24から42のいずれか一項に記載のキャップ。
【請求項４４】
ポリマー組成物を圧縮成形して、請求項4から21のいずれか一項に記載のキャップライナーを形成する工程を含む、方法。
【請求項４５】
第2のポリマー組成物を射出成形して、クロージャーを成形する工程と、
前記クロージャーをキャップライナーで裏打ちして、請求項22から43のいずれか一項に記載のキャップを形成する工程と
を更に含む、請求項44に記載の方法。
【請求項４６】
第2のポリマー組成物を圧縮成形して、クロージャーを形成する工程と、
前記クロージャーをキャップライナーで裏打ちして、請求項22から43のいずれか一項に記載のキャップを形成する工程と
を更に含む、請求項44に記載の方法。
【請求項４７】
ポリマー組成物を圧縮成形してキャップライナーを形成する工程がクロージャー内で行われるように、ポリマー組成物を圧縮成形してキャップライナーを形成する工程と裏打ちする工程とが同時に行われる、請求項45又は46に記載の方法。
【請求項４８】
ポリマー組成物を圧縮成形してキャップライナーを形成する工程が、クロージャーを裏打ちする工程の前に行われる、請求項45又は46に記載の方法。
【発明の詳細な説明】
【技術分野】
【０００１】
本発明は、ポリマー組成物、ポリマー組成物から形成されるキャップライナー、及びキャップに関する。
【背景技術】
【０００２】
多くの用途のためのキャップ及びクロージャー、特に、炭酸飲料を密封するために利用されるものは、一般にポリプロピレン又は高密度ポリエチレン(HDPE)のいずれかから製造され、各材料は、様々な利点を提供する。例えば、HDPEクロージャーは、典型的には、感覚刺激に敏感な用途に用いられ、高い衝撃強さを提供する一方で、ポリプロピレンクロージャーは、優れた耐応力亀裂性及び良好な透明性を提供する。
【０００３】
ポリプロピレンは、歴史的に炭酸入り清涼飲料市場において優勢なクロージャー材料であったが、コストと持続可能性の両方の理由により、該材料は主としてHDPEキャップに置き換えられている。炭酸飲料で用いられるHDPEキャップは、小さな凸部が頸部と接触し、十分なトルクが与えられると密封を形成する、単一ピースとして製造される。ポリプロピレンは、このような方式で確実な密封を提供するのに必要な耐亀裂性を有さないため、ポリプロピレンキャップは一般に、クロージャーと、熱可塑性エラストマーから製造される別個のキャップライナーの両方を含む2ピースである。複数の材料の使用により、これらのキャップは、1ピースのHDPE代替物よりもリサイクルが困難であり、したがって、持続可能性が低い。更に、天然ガスのコストの昨今の低減により、ポリエチレンはポリプロピレンの安価な代替物となっており、結果的にHDPEの使用が経済的に有利である。これらの要因にもかかわらず、ポリプロピレンは一定の用途に対して優れた物性を有するため、依然としてキャップの製造に用いられている。
【発明の概要】
【発明が解決しようとする課題】
【０００４】
本発明は、新規なポリマー組成物、ポリマー組成物から形成されるキャップライナー、及びキャップを提供する。
【課題を解決するための手段】
【０００５】
本概要は、詳細な説明で更に記載される概念の選択を紹介するために提供される。本概要は、特許請求される主題の主要又は本質的な特徴を特定することは意図されておらず、特許請求される主題の範囲を制限するために用いられることも意図されていない。
【０００６】
一態様において、本明細書に開示される実施形態は、ポリマー組成物の80〜95質量%の範囲のプロピレン、並びにエチレン及びC4〜C10アルファオレフィンを含む群から選択される2種のコモノマーを含み得るポリマー組成物であって、ポリマー組成物の5〜20質量%の範囲の総コモノマー含有量を有する、ポリマー組成物に関する。
【０００７】
別の態様において、本明細書に開示される実施形態は、ポリマー組成物から形成され得るキャップライナーであって、ポリマー組成物が、ポリマー組成物の80〜95質量%の範囲のプロピレン、並びにエチレン及びC4〜C10アルファオレフィンを含む群から選択される2種のコモノマーを含み、ポリマー組成物がポリマー組成物の5〜20質量%の範囲の総コモノマー含有量を有する、キャップライナーに関する。
【０００８】
別の態様において、本明細書に開示される実施形態は、クロージャー、及びクロージャーの少なくとも一部を裏打ちするキャップライナーを含み得るキャップであって、キャップライナーがポリマー組成物の80〜95質量%の範囲のプロピレン、並びにエチレン及びC4〜C10アルファオレフィンを含む群から選択される2種のコモノマーを含むポリマー組成物から形成され得、ポリマー組成物が、ポリマー組成物の5〜20質量%の範囲の総コモノマー含有量を有する、キャップに関する。
【０００９】
別の態様において、本明細書に開示される実施形態は、ポリプロピレンから形成されるクロージャー、及びクロージャーの少なくとも一部を裏打ちするポリプロピレンベースのキャップライナーを含み得るキャップに関する。
【００１０】
別の態様において、本明細書に開示される実施形態は、ポリマー組成物を圧縮成形して、キャップライナーを形成する工程を含み得る方法であって、ポリマー組成物が、ポリマー組成物の80〜95質量%の範囲のプロピレン、並びにエチレン及びC4〜C10アルファオレフィンを含む群から選択される2種のコモノマーを含み得、ポリマー組成物がポリマー組成物の5〜20質量%の範囲の総コモノマー含有量を有する、方法に関する。
【００１１】
特許請求される主題の他の態様及び利点は、以下の説明及び特許請求の範囲から明らかであろう。
【発明を実施するための形態】
【００１２】
本明細書に開示される1つ又は複数の実施形態は、プロピレン、並びにエチレン及びC4〜C10アルファオレフィンモノマーから選択されるような2種のアルファオレフィンコモノマーを含むポリマー組成物に関する。特に、本開示のポリマー組成物は、プロピレン及び2種の他のコモノマーを含むキャップライナーを形成するために用いられ得る。上で言及されるように、従来のポリプロピレンキャップは一般に、クロージャー、及び従来熱可塑性エラストマーから製造される別個のキャップライナーから形成される2ピースである。しかし、本開示の実施形態によれば、2ピースキャップは、ポリプロピレンクロージャーの少なくとも一部を裏打ちするプロピレンベースのキャップライナーを含み得る。
【００１３】
2ピースキャップはクロージャー及びキャップライナーを含み、キャップライナーは一般にクロージャーの内部の少なくとも一部を裏打ちする。キャップライナーの目的は、クロージャーにトルクを与えた場合に、クロージャーと容器との間に確実な密封を提供することであり得る。上で言及されるように、従来の2ピースキャップにおいて、キャップライナーは、クロージャーと異なる材料から形成される。
【００１４】
ポリプロピレンは、ポリプロピレンをクロージャーの形成に非常に適したものにする多くの物性を有する。例えば、ポリプロピレン樹脂は軽量であり、良好な寸法安定性を有し、耐応力亀裂性、耐油性、耐グリース性、耐酸性、耐アルカリ性、及びほとんどの溶媒に対する耐性を提供する。ポリプロピレンはまた、自然な半透明性、高い接触透明性、良好な化学的適合性及び高い耐熱性を有し、ポリプロピレン射出成形及び圧縮成形クロージャーは非常に滑らかな表面を有し、高精度の寸法公差を可能にする。
【００１５】
キャップライナーは一般に、所望の用途に対して優れた密封性を提供する材料から製造される。しかし、キャップライナーは、消費者が利用しやすい機能性を可能にするために一定の短期、中期及び長期開栓トルクも提供し得る。キャップライナーとクロージャーで異なる材料の従来の使用は、リサイクルが困難で、したがって持続不可能な複数素材のキャップをもたらす。対照的に、本開示の実施形態は、密封性に優れたポリプロピレンベースのキャップライナーを提供でき、これはポリプロピレンクロージャーと共に用いられて、単一素材のキャップを生成する。
【００１６】
本開示の1つ又は複数の実施形態において、キャップライナーは、プロピレン及び他のモノマーを含むポリマー組成物から形成され、これは、他のモノマーを含むことによりポリマー組成物の特性を変化させることが可能であり得る。このようなキャップライナーは、プロピレンクロージャーと組み合わせて、持続可能な単一素材のポリプロピレンキャップを生成できる。このようなキャップは、とりわけ、優れた密封性、100%のリサイクル率、優れた感覚刺激特性、一定の開栓トルク、低い移行値を有し得、PVCを含まず、あらゆる種類の飲料処理方法に好適であり得る。
【００１７】
ポリマー組成物
本開示の1つ又は複数の実施形態のポリマー組成物は、プロピレン及び2種のコモノマーを含む3種の別個のモノマーの共重合に由来するターポリマー組成物であり得る。1つ又は複数の実施形態において、コモノマーは、エチレン及びC4〜C10アルファオレフィンからなる群から選択される。1つ又は複数の実施形態において、ポリマー組成物の80〜95質量%の範囲の量のプロピレン、及びポリマー組成物の5〜20質量%の範囲の総量のコモノマーを含むポリマー組成物が配合される。幾つかの実施形態において、ポリマー組成物は、一方のコモノマーを1〜7質量%の範囲の量で、及び他方のコモノマーを約4〜13質量%の範囲の量で含み得る。
【００１８】
本開示の1つ又は複数の実施形態のポリマー組成物は、エチレン及びC4〜C10アルファオレフィンのコモノマーを含み得る。幾つかの実施形態において、ターポリマーは、80〜95質量%の範囲の量のプロピレン、1〜7質量%の範囲の量のエチレン、及び4〜13質量%の範囲の量のC4〜C10アルファオレフィンを含む。
【００１９】
本開示の1つ又は複数の実施形態のポリマー組成物は、エチレン及びブチレンのコモノマーを含み得る。幾つかの実施形態において、ターポリマーは、80〜95質量%の範囲の量のプロピレン、1〜7質量%の範囲の量のエチレン、及び4〜13質量%の範囲の量のブチレンを含む、プロピレン-エチレン-ブチレンコポリマーである。
【００２０】
1つ又は複数の実施形態において、ポリマー組成物は、約2.0〜15.0g/10分の範囲のASTM D1238によるメルトフローレートを示し得る。
【００２１】
1つ又は複数の実施形態において、ポリマー組成物は、約0.880〜0.908g/cm3の範囲のASTM D792による密度を示し得る。
【００２２】
1つ又は複数の実施形態において、ポリマー組成物は、約500〜900MPaの範囲のASTM D790による-1%セカント曲げ弾性率を示し得る。
【００２３】
1つ又は複数の実施形態において、ポリマー組成物は、約18〜35MPaの範囲のASTM D638による降伏点引張強さを示し得る。
【００２４】
1つ又は複数の実施形態において、ポリマー組成物は、約9〜19%の範囲のASTM D638による降伏点引張伸びを示し得る。
【００２５】
1つ又は複数の実施形態において、ポリマー組成物は、約60〜90の範囲のASTM D785によるRスケールのロックウェル硬度を示し得る。
【００２６】
1つ又は複数の実施形態において、ポリマー組成物は、約40〜85J/mの範囲のASTM D256による23℃でのノッチ付アイゾッド衝撃強さを示し得る。
【００２７】
1つ又は複数の実施形態において、ポリマー組成物は、約10〜40J/mの範囲のASTM D256による-20℃でのノッチ付アイゾッド衝撃強さを示し得る。
【００２８】
1つ又は複数の実施形態において、ポリマー組成物は、約65〜89℃の範囲のASTM D648による0.455MPaでの荷重たわみ温度を示し得る。
【００２９】
1つ又は複数の実施形態において、ポリマー組成物は、約40〜58℃の範囲のASTM D648による1.820MPaでの荷重たわみ温度を示し得る。
【００３０】
1つ又は複数の実施形態において、ポリマー組成物は、約110〜130℃の範囲のASTM D1525による10Nでのビカー軟化温度を示し得る。
【００３１】
上記のこのような組成物のいずれかが、本開示の実施形態によるキャップライナーを形成するために用いられ得る。
【００３２】
キャップ
本開示の1つ又は複数の実施形態によるキャップは、クロージャーとキャップライナーの両方を含む2ピースのキャップである。幾つかの実施形態において、キャップライナーはクロージャーの少なくとも一部を裏打ちし得る。
【００３３】
1つ又は複数の実施形態のキャップは、プロピレンから形成されるクロージャーを含み得、クロージャーは、プロピレン(例えば、上記ポリマー組成物のいずれか)から形成されるキャップライナーと組み合わせて用いられ得、それにより単一素材のキャップが形成される。幾つかの実施形態において、キャップは、プロピレンホモポリマー、ランダムコポリマー又は異相コポリマーから形成されるポリプロピレンクロージャーを含み得る。
【００３４】
ポリプロピレンコポリマーは、1種又は複数のC2又はC4〜C20オレフィンコモノマーで調製され得る。1つ又は複数の実施形態において、本開示によるポリプロピレンコポリマーは、内部ポリマー相を異相コポリマーの質量パーセント(質量%)で1質量%、5質量%、10質量%及び20質量%のいずれかから選択される下限から、30質量%、40質量%及び50質量%のいずれかから選択される上限までの範囲で含むことができ、任意の下限は任意の上限と対にされ得る。幾つかの実施形態において、異相コポリマーの内相(ゴム相)はエチレンコポリマーを含み得る。一実施形態において、異相コポリマーのゴム相のエチレン含有量は、異相コポリマーのゴム相の10質量%、30質量%、40質量%及び45質量%から選択される下限から、50質量%、60質量%及び70質量%から選択される上限までの範囲であり得、任意の下限は任意の上限と対にされ得る。
【００３５】
1つ又は複数の実施形態において、本開示によるキャップは、約1.0〜8.0g/10分の範囲のASTM D1238によるメルトフローレートを示すポリプロピレンホモポリマーから製造されるクロージャーを含み得る。
【００３６】
1つ又は複数の実施形態において、本開示によるキャップは、約0.900〜0.908g/cm3の範囲のASTM D792による密度を示すポリプロピレンホモポリマーから製造されるクロージャーを含み得る。
【００３７】
1つ又は複数の実施形態において、本開示によるキャップは、約1300〜1900MPaの範囲のASTM D790による-1%セカント曲げ弾性率を示すポリプロピレンホモポリマーから製造されるクロージャーを含み得る。
【００３８】
1つ又は複数の実施形態において、本開示によるキャップは、約30〜45MPaの範囲のASTM D638による降伏点引張強さを示すポリプロピレンホモポリマーから製造されるクロージャーを含み得る。
【００３９】
1つ又は複数の実施形態において、本開示によるキャップは、約5〜15%の範囲のASTM D638による降伏点引張伸びを示すポリプロピレンホモポリマーから製造されるクロージャーを含み得る。
【００４０】
1つ又は複数の実施形態において、本開示によるキャップは、約80〜105の範囲のASTM D785によるRスケールのロックウェル硬度を示すポリプロピレンホモポリマーから製造されるクロージャーを含み得る。
【００４１】
1つ又は複数の実施形態において、本開示によるキャップは、約20〜50J/mの範囲のASTM D256による23℃でのノッチ付アイゾッド衝撃強さを示すポリプロピレンホモポリマーから製造されるクロージャーを含み得る。
【００４２】
1つ又は複数の実施形態において、本開示によるキャップは、約95〜120℃の範囲のASTM D648による0.455MPaでの荷重たわみ温度を示すポリプロピレンホモポリマーから製造されるクロージャーを含み得る。
【００４３】
1つ又は複数の実施形態において、本開示によるキャップは、約4.0〜10.0g/10分の範囲のASTM D1238によるメルトフローレートを示す異相ポリプロピレンコポリマーから製造されるクロージャーを含み得る。
【００４４】
1つ又は複数の実施形態において、本開示によるキャップは、約0.850〜0.905g/cm3の範囲のASTM D792による密度を示す異相ポリプロピレンコポリマーから製造されるクロージャーを含み得る。
【００４５】
1つ又は複数の実施形態において、本開示によるキャップは、約1100〜1600MPaの範囲のASTM D790による-1%セカント曲げ弾性率を示す異相ポリプロピレンコポリマーから製造されるクロージャーを含み得る。
【００４６】
1つ又は複数の実施形態において、本開示によるキャップは、約25〜40MPaの範囲のASTM D638による降伏点引張強さを示す異相ポリプロピレンコポリマーから製造されるクロージャーを含み得る。
【００４７】
1つ又は複数の実施形態において、本開示によるキャップは、約5〜13%の範囲のASTM D638による降伏点引張伸びを示す異相ポリプロピレンコポリマーから製造されるクロージャーを含み得る。
【００４８】
1つ又は複数の実施形態において、本開示によるキャップは、約80〜105の範囲のASTM D785によるRスケールのロックウェル硬度を示す異相ポリプロピレンコポリマーから製造されるクロージャーを含み得る。
【００４９】
1つ又は複数の実施形態において、本開示によるキャップは、約55〜110J/mの範囲のASTM D256による23℃でのノッチ付アイゾッド衝撃強さを示す異相ポリプロピレンコポリマーから製造されるクロージャーを含み得る。
【００５０】
1つ又は複数の実施形態において、本開示によるキャップは、約15〜35J/mの範囲のASTM D256による-20℃でのノッチ付アイゾッド衝撃強さを示す異相ポリプロピレンコポリマーから製造されるクロージャーを含み得る。
【００５１】
1つ又は複数の実施形態において、本開示によるキャップは、約95〜115℃の範囲のASTM D648による0.455MPaでの荷重たわみ温度を示す異相ポリプロピレンコポリマーから製造されるクロージャーを含み得る。
【００５２】
1つ又は複数の実施形態のキャップは、プロピレン及び2種のモノマー(例えば、上記のこれらの組成物)から形成されるキャップライナーを含み得、キャップライナーは上記のクロージャーのいずれかと組み合わせて用いられる。即ち、当業者には明らかなように、本開示によるキャップは、本明細書に開示されるクロージャーとキャップライナーとの任意の組み合わせを含み得る。
【００５３】
クロージャー及びキャップライナーを形成する方法
1つ又は複数の実施形態において、本開示によるキャップライナーは、圧縮成形により形成される。1つ又は複数の実施形態において、クロージャーはキャビティとして機能し、圧縮成形によりキャップライナーがクロージャー内に形成される。幾つかの実施形態において、ポリマー組成物はクロージャー内に直接配置され、圧縮成形後、得られたキャップライナーはクロージャーと結合する。1つ又は複数の実施形態において、キャップライナーはクロージャーとは別に形成され、その後、挿入されてクロージャーを裏打ちする。
【００５４】
1つ又は複数の実施形態において、本開示によるクロージャーは射出又は圧縮成形のいずれかにより形成される。1つ又は複数の実施形態において、キャップライナーを定位置に保持するために外縁部に凸部を含むクロージャーが形成され得る。
【００５５】
先の記載は特定の意味、材料及び実施形態を参照しながら本明細書に記載されてきたが、本明細書に開示される特定事項に制限されることは意図されず、むしろこれは、添付の特許請求の範囲の範囲内で、全ての機能的に同等の構造、方法及び使用に及ぶ。特許請求の範囲において、手段及び機能に関する条項は、列挙された機能を実行するように本明細書に記載される構造、及び構造的同等物だけでなく、同等の構造も含むことが意図される。したがって、釘は円筒状の表面を使用して木製部品を互いに固定するが、ねじは螺旋状の表面を使用するという点で、釘とねじは構造的同等物ではない場合があるが、木製部品を締結する環境において、釘及びねじは同等な構造であり得る。特許請求の範囲で関連の機能と共に用語「のための手段」を明確に使用している場合は除き、本明細書の特許請求の範囲のいずれかのいかなる制限に対しても米国特許法第112条(f)を発動しないことは、本出願人の明確に意図するところである。
【国際調査報告】
2021532237.tif 000002
2021532237.tif 000003
2021532237.tif 000004